(57)【要約】【課題】  ゴム組成物と繊維間の初期接着力と耐熱劣化後の接着力及び耐熱屈曲疲労後の接着力を改善するための接着助剤、ＲＦＬ接着剤処理液並びにゴム組成物−繊維複合体を提供する。【解決手段】  塩化ビニルと０．２〜６重量％のエポキシ基含有ビニルを含む共重合体を含み、界面活性剤を含まず、かつ、平均粒子径が１．０μｍ以下のソープフリー塩化ビニル系樹脂ラテックスを含有することを特徴とする接着助剤、当該接着助剤とレゾルシンとホルマリン縮合物の水溶液、さらにゴムラテックスを含むＲＦＬ液を含有することを特徴とするＲＦＬ接着剤処理液、及び、当該ＲＦＬ接着剤処理液を繊維に含浸し、その後乾燥して得られる処理繊維とゴム組成物を加硫して得られるゴム組成物−繊維複合体。【選択図】    なし【特許請求の範囲】
【請求項１】
塩化ビニルと０．２〜６重量％のエポキシ基含有ビニルを含む共重合体を含み、界面活性剤を含まず、かつ、平均粒子径が１．０μｍ以下のソープフリー塩化ビニル系樹脂ラテックスを含有することを特徴とする接着助剤。
【請求項２】
エポキシ基含有ビニルがグリシジルメタクリレート又はアリルグリシジルエーテルであることを特徴とする請求項１に記載の接着助剤。
【請求項３】
前記共重合体が、塩化ビニルとエポキシ基含有ビニルの他にカルボン酸ビニルエステルを含むことを特徴とする請求項１または請求項２に記載の接着助剤。
【請求項４】
カルボン酸ビニルエステルが酢酸ビニルであることを特徴とする請求項３に記載の接着助剤。
【請求項５】
請求項１〜請求項４のいずれかの項に記載の接着助剤、及び、レゾルシンとホルマリン縮合物の水溶液とゴムラテックスを含むＲＦＬ液を含有することを特徴とするＲＦＬ接着剤処理液。
【請求項６】
請求項１〜請求項４のいずれかの項に記載の接着助剤を、レゾルシンとホルマリン縮合物の水溶液とゴムラテックスを含むＲＦＬ液に混合・分散することを特徴とする請求項６に記載のＲＦＬ接着剤処理液の製造方法。
【請求項７】
請求項５に記載のＲＦＬ接着剤処理液を繊維に含浸し、その後乾燥して得られる処理繊維とゴム組成物を加硫して得られることを特徴とするゴム組成物−繊維複合体。
【発明の詳細な説明】
【技術分野】
【０００１】
本発明は、接着助剤、ＲＦＬ接着剤処理液及びゴム組成物−繊維複合体に関するものであり、特にゴム組成物と繊維間の初期接着力や耐熱劣化後の接着力及び耐熱屈曲疲労後の接着力を高める接着助剤、その接着助剤を含むＲＦＬ接着剤処理液並びにそのＲＦＬ接着剤処理液で処理して得られるゴム組成物−繊維複合体に関する。
【背景技術】
【０００２】
タイヤ、ベルト、ホース、空気バネ等のゴム製品が自動車部品や工業用部品や建築資材等の分野で使用されている。これらの製品は、天然ゴムやスチレンブタジエンゴム、クロロスルホン化ポリエチレン等のゴムを原料に、カーボンブラック、可塑剤、老化防止剤、加硫促進剤等を配合したゴム組成物に、接着剤を含浸・乾燥させたポリエステル繊維、ポリアミド繊維、ガラス繊維等の繊維を加硫接着した複合体として製造されている。
【０００３】
ゴム組成物と繊維間の接着力を高める接着剤としては、レゾルシンとホルマリンの縮合物溶液（ＲＦ液）や、ＲＦ液にビニルピリジンスチレンブタジエン共重合体樹脂ラテックス等のゴムラテックスを混合した処理液（ＲＦＬ液）、さらにはＲＦＬ液にイソシアネート化合物やエポキシ化合物等を混合した処理液等が用いられている。これらの接着剤はゴムや繊維間の接着力を高めるが、耐熱疲労屈曲後の接着性を高めるためにハロゲン系ゴムラテックスの使用や、特定の割合のビニルピリジン−共役ジエン系ゴムラテックスの使用による各種繊維とゴムの接着方法等が提案されている。
【０００４】
（１）ビニルピリジン−スチレン−ブタジエンターポリマーラテックス、ブタジエンラテックス及びＲＦ液を含む処理液で処理後、クロロスルホン化ポリエチレン、イソシアネート、加硫剤や鉛化合物を含む処理液で処理されたガラス繊維とゴム複合体がゴムベルトやタイヤ等のゴム製品の強度を増大させるために提案されている（例えば特許文献１）。この方法は確かにゴム加硫後の接着性を良好に維持できる有機繊維コード用接着剤組成物を得るが、長時間加硫後の接着性や屈曲疲労性に課題があった。また鉛を使用するので環境問題があり、使用される繊維もガラス繊維に限定される課題があった。
【０００５】
（２）ポリエステル繊維を９０℃以上加熱処理し、その後ＲＦ液とビニルピリジン−共役ジエン系共重合体ラテックスを混合した処理液に浸漬処理し、更に特定の割合のビニルピリジン−共役ジエン系ゴムラテックスで処理されたテトロン繊維とゴムの接着方法が提案されている（例えば特許文献２）。この方法は確かにゴム加硫後の接着性を良好に維持できる有機繊維コード用接着剤組成物を得るが、長時間加硫後の接着性や、自動車タイヤに使用された際の高速走行中の補強用繊維の疲労劣化による接着力の低下に課題があった。また使用される繊維もテトロン繊維に限定される課題があった。
【先行技術文献】
【特許文献】
【０００６】
【特許文献１】特開昭６３−１２６９７５号公報
【特許文献２】特開平１−９６２２４号公報
【発明の概要】
【発明が解決しようとする課題】
【０００７】
本発明は上記の課題に鑑みてなされたものであり、その目的は、テトロン繊維、ナイロン繊維、ガラス繊維等の各種繊維と、天然ゴム、スチレンブタジエンゴム等の各種ゴム組成物間の初期接着力、熱劣化後の繊維とゴム組成物間の耐熱接着力、耐熱屈曲疲労後の接着力に優れた接着助剤、その接着助剤を含むＲＦＬ接着剤処理液及びそのＲＦＬ接着剤処理液で処理して得られるゴム組成物−繊維複合体を提供することにある。
【課題を解決するための手段】
【０００８】
本発明者らは、上記の課題を解決するため、鋭意研究を重ねた結果、特定の塩化ビニル系樹脂ラテックスが、上記の課題を解決できることを見出し、本発明を完成するに至った。すなわち、本発明は、塩化ビニルと０．２〜６重量％のエポキシ基含有ビニルを含む共重合体を含み、界面活性剤を含まず、かつ、平均粒子径が１．０μｍ以下のソープフリー塩化ビニル系樹脂ラテックスを含有することを特徴とする接着助剤、その接着助剤を含むＲＦＬ接着剤処理液、そのＲＦＬ接着剤処理液で処理して得られるゴム組成物−繊維複合体である。
【０００９】
以下、本発明について詳細に説明する。
【００１０】
本発明の接着助剤は、特定のソープフリー塩化ビニル系樹脂ラテックスを含有するものである。
【００１１】
本発明の接着助剤が含有するソープフリー塩化ビニル系樹脂ラテックスは、塩化ビニルと０．２〜６重量％のエポキシ基含有ビニルを含む共重合体を含み、界面活性剤を含まず、かつ、平均粒子径が１．０μｍ以下のものである。
【００１２】
ソープフリー塩化ビニル系樹脂ラテックスは、塩化ビニルと０．２〜６重量％のエポキシ基含有ビニルを含む共重合体を含むものである。共重合体中のエポキシ基含有ビニルの含有量は０．２〜６重量％である。０．２重量％未満の場合は、初期接着力、耐熱劣化後の接着力、及び耐熱屈曲疲労後の接着力が劣る。６重量％を超える場合は、初期接着力は優れるが、耐熱劣化後の接着力や耐熱屈曲疲労後の接着力が劣る。
【００１３】
エポキシ基含有ビニルとしては、例えば、メタクリル酸グリシジル（グリシジルメタクリレート）、アクリル酸グリシジル（グリシジルアクリレート）、β−メチルグリシジルメタクリレート、β−メチルグリシジルアクリレートなどの（メタ）アクリル酸のグリシジルエステル、マレイン酸、フマル酸、イタコン酸などのビニル重合性不飽和カルボン酸のジグリシジルエステル、アリルグリシジルエーテル等を挙げることができ、これらは２種類以上含有してもよい。
【００１４】
ソープフリー塩化ビニル系樹脂ラテックスは、界面活性剤を含まないものである。界面活性剤を含むと、ゴム組成物と接着助剤を含むＲＦＬ液によって処理された繊維とのゴム組成物−繊維複合体の初期接着力、耐熱劣化後の接着力、及び耐熱屈曲疲労後の接着力が損なわれる。
【００１５】
ここで界面活性剤とは、少量で著しい界面活性（水に溶けて水の表面張力を低下させる作用）示す物質をいい、アニオン系界面活性剤、ノニオン系界面活性剤、カチオン系界面活性剤、両性界面活性剤が挙げられ、アニオン系界面活性剤としては、例えば、ラウリル硫酸エステルナトリウム、ミリスチル硫酸エステルなどのアルキル硫酸エステル塩類、ドデシルベンゼンスルホン酸ナトリウム、ドデシルベンゼンスルホン酸カリウムなどのアルキルベンゼンスルホン酸塩類、ジオクチルスルホコハク酸ナトリウムなどのスルホコハク酸塩類、ラウリン酸アンモニウム、ステアリン酸カリウムなどの脂肪酸塩類、ポリオキシエチレンアルキル硫酸エステル塩類、ポリオキシエチレンアルキルアリール硫酸エステル塩類等が挙げられ、ノニオン系界面活性剤としては、例えば、ソルビタンモノオレート、ポリオキシエチレンソルビタンモノステアレートなどのソルビタンエステル類、ポリオキシエチレンアルキルフェニルエーテル類、ポリオキシエチレンアルキルエステル類、ポリアルキレングリコール、ポリビニルアルコール、部分ケン化ポリメタクリル酸メチル等が挙げられ、カチオン系界面活性剤としては、例えば、ステアリルアミアセテート、ラウリルトリメチルアンモニウムクロライド等が挙げられ、両性界面活性剤としては、例えば、ラウリルジメチルアミンオキサイド、ラウリルカルボキシメチルヒドロキシエチルイミダゾリウムベタイン等が挙げられる。
【００１６】
ソープフリー塩化ビニル系樹脂ラテックスは、塩化ビニルとエポキシ基含有ビニルの他に、カルボン酸ビニルエステルを含むことができる。カルボン酸ビニルエステルを含むことにより、カルボン酸ビニルエステルのケン化反応によって、重合体中にヒドロキシル基を有することができ、ゴム組成物−繊維複合体の初期接着力、耐熱劣化後の接着力、耐熱屈曲疲労後の接着力が更に向上する。ここに、カルボン酸ビニルエステルとしては、例えば、酢酸ビニル、プロピオン酸ビニル、ミリスチン酸ビニル、安息香酸ビニル等を挙げることができ、これらは２種類以上でも用いることができる。
【００１７】
ソープフリー塩化ビニル系樹脂ラテックスは、平均粒子径が１．０μｍ以下である。平均粒子径が１．０μｍを超えるとゴム組成物と接着助剤を含むＲＦＬ液によって処理された繊維とのゴム組成物−繊維複合体の初期接着力、耐熱劣化後の接着力、及び耐熱屈曲疲労後の接着力が損なわれる。ゴム組成物−繊維複合体の接着力をより向上させるため、平均粒子径は０．３〜０．８μｍが好ましい。
【００１８】
ソープフリー塩化ビニル系樹脂ラテックスは乳化重合によって製造できる。乳化重合は、水、又は水と水に混合し得る有機溶媒（例えば、メタノール、エタノール、アセトン等）との混合溶媒を分散媒とし、塩化ビニル単量体と０．２〜６重量％のエポキシ基含有ビニル単量体、又は、塩化ビニル単量体と０．２〜６重量％のエポキシ基含有ビニル単量体とカルボン酸ビニルエステル単量体を、界面活性剤を含有しない水性媒体中で、重合開始剤を用い、３０〜１００℃程度、好ましくは、６０〜９０℃で３〜２４時間、必要に応じて連鎖移動剤を単量体に溶解させ、撹拌下重合を行うことにより得られる。また、ソープフリー塩化ビニル系樹脂ラテックスは、２種類以上のソープフリー塩化ビニル系樹脂ラテックスをブレンドして用いることも可能である。
【００１９】
エポキシ基含有ビニル単量体としては、例えば、メタクリル酸グリシジル（グリシジルメタクリレート）、アクリル酸グリシジル（グリシジルアクリレート）、β−メチルグリシジルメタクリレート、β−メチルグリシジルアクリレートなどの（メタ）アクリル酸のグリシジルエステル、マレイン酸、フマル酸、イタコン酸などのビニル重合性不飽和カルボン酸のジグリシジルエステル等を挙げることができ、これらは２種類以上使用してもよい。
【００２０】
カルボン酸ビニルエステル単量体としては、例えば、酢酸ビニル、プロピオン酸ビニル、ミリスチン酸ビニル、安息香酸ビニル等を挙げることができ、これらは２種類以上でも用いることができる。
【００２１】
乳化重合の際は、必要に応じて塩化ビニル単量体に共重合可能な単量体を使用することもできる。塩化ビニル単量体に共重合可能な単量体としては、例えば、アクリル酸、メタクリル酸、マレイン酸、フマル酸などの不飽和カルボン酸又はその無水物類、アクリル酸のメチル、エチル、ブチル等のエステル類、メタクリル酸のメチル、エチル、ブチル等のエステル類：マレイン酸エステル、フマル酸エステル、桂皮酸エステルなどの不飽和カルボン酸エステル類、エチレン、プロピレン、ブテン、ペンテンなどのモノオレフィン類、塩化ビニリデン；スチレン及びその誘導体、アクリロニトリル、メタクリロニトリル等の単量体を挙げることができ、これらは２種類以上でも用いることができる。
【００２２】
重合開始剤は、例えば、過硫酸カリウム、過酸化アンモニウムなどの水溶性開始剤、アゾビスイソブチロニトリル、ラウロイルパーオキサイド、ｔ−ブチルペルオキシピパレートなどのアゾ化合物、ジアシルパーオキサイド、パーオキシエステル、パーオキシジカボーネートなどの油溶性開始剤等を挙げることができ、これらは２種類以上でも用いることができる。
【００２３】
連鎖移動剤は、例えば、トリクロロエチレン、四塩化炭素等のハロゲン化炭化水素；２−メルトカプトエタノール、３−メルトカプトプロピオン酸オクチル、ドデシルメルカプタン等のメルカプタン類；アセトン、ｎ−ブチルアルデヒド等のアルデヒド類等が挙げられることができ、これらは２種類以上でも用いることができる。
【００２４】
本発明で使用される水性媒体とは、水とその他水溶性の重合助剤（緩衝剤等）のことで、塩化ビニル単量体などの有機層を分散させる媒体である。
【００２５】
本発明の接着助剤は、ソープフリー塩化ビニル系樹脂ラテックスの他に、必要に応じて、老化防止剤、酸化防止剤、防腐剤、防黴剤等を含有することができる。
【００２６】
本発明のＲＦＬ接着剤処理液は、上記した接着助剤、及びレゾルシンとホルマリン縮合物の水溶液とゴムラテックスを含むＲＦＬ液を含有するものである。
【００２７】
ＲＦＬ液が含むレゾルシンとホルマリン縮合物の水溶液は、例えば、１，３−ベンゼンジオール、１，５−ベンゼンジオール、ビスヒドロキシメチルフェノール、ビスヒドロキシエチルフェノールの如きビスヒドロキシアルキルフェノール等のレゾルシンとホルマリンとの縮合物の水溶液が挙げられる。これらは、水酸化ナトリウム、水酸化カリウム、アンモニア等の塩基性触媒、もしくは塩酸、硫酸等の酸触媒によって製造される。
【００２８】
ＲＦＬ液が含むゴムラテックスは、例えば、ビニルピリジン−スチレン−ブタジエン系共重合体ラテックス、ビニルピリジン−スチレン−ブタジエン系共重合体ラテックスをカルボキシル基等で変性した変性ラテックス、スチレン−ブタジエン系共重合体ラテックス及びその変性ラテックス、アクリロニトリル−ブタジエン系ゴム及びその変性ラテックス、天然ゴムラテックス、クロロプレンゴムラテックス、ブチルゴムラテックス、アクリル酸エステル共重合体ラテックス等から選ばれた１種または２種以上を混合したラテックス混合物としても使用可能であるが、中でもビニルピリジン−スチレン−ブタジエン系共重合体ラテックスを含むことが望ましい。
【００２９】
レゾルシンとホルマリン縮合物の水溶液とゴムラテックスを含むＲＦＬ液は、レゾルシンとホルマリン縮合物の水溶液とゴムラテックスを任意の割合で混合することで得られる。
【００３０】
本発明のＲＦＬ接着剤処理液は、接着助剤をレゾルシンとホルマリン縮合物の水溶液とゴムラテックスを含むＲＦＬ液に混合・分散して得られる。混合・分散する方法としては、特に限定するものではないが、例えば、攪拌翼による混合分散、ホモジナイザー等による混合分散等が挙げられる。
【００３１】
本発明のＲＦＬ接着剤処理液には、必要に応じて、イソシアネート化合物、ブロックイソシアネート化合物、エポキシ化合物等を含有していてもよい。
【００３２】
イソシアネート化合物としては、例えば、トリレンジイソシアネート、ｍ−フェニレンジイソシアネート、ジフェニルメタンジイソシアネート、ヘキサメチレンジイソシアネート、ポリメチレンポリフェニルポリイソシアネート等のポリイソシアネート、またはこれらのイソシアネートと活性水素原子を２個以上有する化合物、例えば、トリメチロールプロパンヤペンタエリスリトール等と反応して得られる多価アルコール付加ポリイソシアネート化合物等が挙げられる。
【００３３】
ブロックイソシアネート化合物としては、前記ポリイソシアネートに、例えば、ジフェニルアミン、キシリジン等の芳香族第２級アミン類；フタル酸イミド類；カプロラクタム、バレロラクタム等のラクタム類；アセトキシム、メチルエチルケトンオキシム、シクロヘキサンオキシム等のオキシム類等のブロック化剤を反応させたブロック化ポリイソシアネート化合物が挙げられる。
【００３４】
エポキシ化合物としては、特に限定されるものではないが、分子内に２個以上のエポキシ有するポリエポキシド化合物で、例えば、エチレングリコール、グリセロール、ソルビトール、ペンタエリスリトール、ポリエチレングリコール等の多価アルコール類やエピクロルヒドリンの如きハロゲン含有エポキシド類との反応物、レゾルシン、ビス（４−ヒドロキシフェニル）ジメチルメタン、フェノール・ホルムアルデヒド樹脂等の多価フェノール類と前記ハロゲン含有エポキシド類との反応物や、３，４−エポキシシクロヘキセンエポキシド、３，４−エポキシシクロヘキシルメチル、３，４−エポキシシクロヘキセンカルボキシレート、ビス（３，４−エポキシ−６−メチル−シクロメチル）アジペート等が挙げられる。
【００３５】
これらのイソシアネート化合物、ブロックイソシアネート化合物、エポキシ化合物を繊維処理剤として、直接、繊維に有機溶剤に酢酸エチル等に希釈し塗布乾燥してもよく、または、ＲＦＬ接着剤処理液に混合・分散させる方法は、これらの化合物を攪拌機により混合・分散させてもよい。
【００３６】
本発明のＲＦＬ接着剤処理液により処理される繊維は、ポリエステル繊維、ナイロン繊維、ガラス繊維、レーヨン繊維、ビニロン繊維、スフ等が挙げられるが特に限定されるものではない。また繊維の形状は糸状、コード状、織物、不織布、シート、短繊維、フィルム、シート等の種々の形態があるが特に限定されるものではない。
【００３７】
繊維を本発明のＲＦＬ接着剤処理液に浸漬させる方法は、特に限定されるものではないが、１）本発明のＲＦＬ接着剤処理液を繊維に含浸乾燥させる方法、２）イソシアネート化合物、ブロックイソシアネート化合物またはエポキシ化合物を予め酢酸エチル等の有機溶剤に希釈し繊維に浸漬乾燥した後、本発明のＲＦＬ接着剤処理液をその繊維に含浸乾燥させる方法、３）イソシアネート化合物、ブロックイソシアネート化合物またはエポキシ化合物を本発明のＲＦＬ接着剤処理液に混合・分散させ繊維に含浸乾燥させる方法等があげられる。
【００３８】
本発明のＲＦＬ接着剤処理液によって含浸処理された繊維は、８０〜１５０℃で水分を除去する乾燥処理を行った後、ＲＦＬ接着処理液の樹脂化や繊維との化学結合を促進するため１５０℃以上の温度で熱処理（ベーキング）を行うことが好ましいが、ベーキング方法に特に制限はない。また、ベーキング処理を行う必要のない繊維はこの処理を行わなくても良い。
【００３９】
本発明のゴム組成物−繊維複合体に用いられるゴム組成物とは、原料ゴムと、充填剤、可塑剤、加硫剤、加硫促進剤、老化防止剤及び加工助剤等からなる副原料物を混練して得られるゴム配合物のことである。
【００４０】
原料ゴムは特に限定されるものでは無いが、天然ゴム（ＮＲ）、スチレンブタジエンゴム（ＳＢＲ）、ニトリルブタジエンゴム（ＮＢＲ）、クロロプレンゴム（ＣＲ）、ブチルゴム，ハロゲン化ブチルゴム等の不飽和型ゴム、クロロスルホン化ポリエチレン（ＣＳＭ）、塩素化ポリエチレン、水素添加ニトリルゴム、エチレンプロピレンゴム、エピクロルヒドリンゴムやフッ素ゴム、アクリルゴム、シリコーンゴム等の飽和型ゴム等が挙げられるが、これらは単独の使用もしくは２種以上のゴムを併用しても構わない。
【００４１】
副原料物は、例えば、カーボンブラックやマイカ、シリカ、クレイ、水酸化マグネシウム、水酸化アルミニウム、黒鉛、マイカ、フェライト等の充填剤に加え、パラフィン系オイル、ナフテン系オイル、アロマ系オイル、大豆油、菜種油等の植物油、ジブチルフタル酸エステルやジオクチルフタル酸エステル等のフタル酸エステル類、液状ブタジエンゴム等液状ゴム等の可塑剤、硫黄、ベンゾイルパーオキサイド等の加硫剤、テトラメチルチウラムジスルフィド、テトラエチルチウラムジスルフィド、モルホリノジチオベンゾチアゾール、ジフェニルチオウレア、ジフェニルグアニジン、メルカプトベンゾチアゾール、Ｎ−スルフェンアミド、ジメチルジカルバミン酸亜鉛等の加硫促進剤、酸化マグネシウム、鉛丹等の金属酸化物からなる加硫促進助剤、無水フタル酸、ニトロソジフェニルアミン等のスコーチ防止剤、Ｎ−イソプロピルＮ´−フェニル−ｐ−フェニレンジアミン、２，６−ジ−ｔ−ブチルカテコール、メルカプトベンツイミダゾール等の老化防止剤、チオキシレノール、ジキシルジスルフィド等の素練り促進剤、ワックス、ステアリン酸等の活剤、テルペンフェノール、がムロジン、トール油ロジン等の粘着付与剤、重炭酸ナトリウム、アゾジカルボンアミド、ｐ，ｐ´−オキシビス（ベンゼンスルホニルヒドラジド）等の発泡剤等が挙げられ、これらを使用するにあたり特に制限はない。
【００４２】
原料ゴムと副原料物の混練は、オープンロール、加圧ニーダー、バンバリーミキサー等のミキサーによって混合分散されるが特に制約を受けるものではない。
【００４３】
繊維の形態がコード、織物、シート等である場合、例えば、ゴム組成物と繊維間の接着力を高める本発明のＲＦＬ接着剤処理液により浸漬し、乾燥し水分を除去した後、繊維（ベーキング処理が必要な繊維はベーキング処理を施した繊維）とゴム組成物を密着させ、これを加硫することにより、ゴム組成物と繊維との接着を同時に行い、本発明のゴム組成物−繊維複合体を得ることができる。また、繊維の形態が短繊維である場合、例えば、ゴム組成物と本発明のＲＦＬ接着剤処理液により浸漬し、乾燥した短繊維とを混練し、これを加硫することにより、ゴム組成物と繊維との接着を同時に行い、本発明のゴム組成物−繊維複合体を得ることができる。加硫方法には、例えば、プレス加硫、蒸気加硫、熱空気加硫、ＵＨＦ加硫、電子線加硫または溶融塩加硫等があり、いずれの方法を用いてもよい。
【００４４】
上記した本発明のゴム組成物−繊維複合体を成型することでゴム組成物−繊維複合体の成型体を得ることができる。成型方法としては、例えば、カレンダ加工、押出し成型、射出成型、圧縮成型等が挙げられ、これらは特に限定されるものではない。
【発明の効果】
【００４５】
本発明の接着助剤をＲＦＬ液に混合・分散した本発明のＲＦＬ接着剤処理液は作業環境性に優れるものであり、繊維に含浸後乾燥することにより、本発明のゴム組成物−繊維複合体は、ゴム組成物と繊維間の初期接着力や耐熱劣化後の接着力及び耐熱疲労屈曲後の接着力に優れる。
【実施例】
【００４６】
以下の実施例、比較例により、本発明をさらに具体的に説明するが、本発明はこれらにより何らの制限を受けるものではない。
【００４７】
＜平均粒子径の測定方法＞
ソープフリー塩化ビニル系ラテックス中の共重合体の平均粒子径は、レーザー透過率が７５〜８５％となるように水を添加し濃度調整を行った測定用試料を、レーザー回析／散乱式粒径測定装置（ＬＡ９２０、堀場製作所（株）製）を用い、メジアン粒径を求め、平均粒子径とした。
【００４８】
＜ゴム組成物−繊維複合体の初期接着力の測定＞
恒温室（２５℃、相対湿度６５％）で１日以上放置したゴム組成物−繊維複合体のシートをＪＩＳＫ６５０２に準拠し、幅２５ｍｍ、長さ１００ｍｍ以上の短冊状の試験片を作製した。試験片は、引張り試験機（オリエンテック社製、型式ＲＴＭ−５００）を用い、５０ｍｍ／分の剥離速度で加硫ゴム組成物と繊維間の剥離試験により剥離力を求め、初期の接着力とした。
【００４９】
＜ゴム組成物−繊維複合体の耐熱劣化後の接着力の測定＞
ゴム組成物−繊維複合体のシートを１７５℃、２時間の後加硫をギヤーオーブン中で行い、ゴム組成物−繊維複合体シートの剥離試験を初期接着強度と同様の方法で行い耐熱劣化後の接着力とした。
【００５０】
＜ゴム組成物−繊維複合体の耐熱屈曲疲労後の接着力の測定＞
ゴム組成物−繊維複合体のシートを定伸長屈曲疲労試験機（上島製作所製）を用い、１００℃、３００ｒｐｍで１０万回耐熱疲労試験を行った後、ゴム組成物−繊維複合体シートの剥離試験を初期接着強度と同様の方法で行い耐熱屈曲疲労後の接着力とした。
【００５１】
実施例１
表１に示す通り、２．５Ｌオートクレーブ中に初期仕込みとして脱イオン水６００．０ｇ、塩化ビニル単量体４３８．８ｇ（全仕込み単量体に対して９７．５重量％）、過硫酸カリウム２．２５ｇを仕込んだ。この反応混合物を撹拌翼で回転数１２０ｒｐｍを維持するよう撹拌し、反応混合物を６０℃に上げて重合を開始した。グリシジルメタクリレート１１．２ｇ（全仕込み単量体に対して２．５重量％）を重合開始〜４ｈｒ後まで、２．８ｇ／ｈｒで連続添加し、重合圧が６０℃における塩化ビニル単量体の飽和蒸気圧から０．６ＭＰa降下した時に重合を停止して、接着助剤（ソープフリー塩化ビニル系樹脂ラテックス）を得た。平均粒子径は、０．４５μｍであった。
【００５２】
【表１】
2014118470.tif 000002
実施例２
表１に示す通り、グリシジルメタクリレートの代わりにアリルグリシジルエーテル１１．２ｇ（全仕込み単量体に対して２．５重量％）とした以外は、実施例１と同様の方法により、接着助剤（ソープフリー塩化ビニル系ラテックス）を得た（平均粒子径：０．４５μｍ）。
【００５３】
実施例３
表１に示す通り、初期仕込みを塩化ビニル単量体３９３．８ｇ（全仕込み単量体に対して８７．５重量％）、酢酸ビニル単量体４５．０ｇ（全仕込み単量体に対して１０．０重量％）とした以外は、実施例１と同様の方法により、接着助剤（ソープフリー塩化ビニル系樹脂ラテックス）を得た（平均粒子径：０．４０μｍ）。
【００５４】
実施例４
表１に示す通り、塩化ビニル単量体４４８．６ｇ（全仕込み単量体に対して９９．７重量％）、グリシジルメタクリレート１．４ｇ（全仕込み単量体に対して０．３重量％）を重合開始〜２ｈｒ後まで０．７ｇ／ｈｒで連続添加とした以外は、実施例１と同様の方法により、接着助剤（ソープフリー塩化ビニル系樹脂ラテックス）を得た（平均粒子径：０．５０μｍ）。
【００５５】
実施例５
表１に示す通り、塩化ビニル単量体４２７．５ｇ（全仕込み単量体に対して９５．０重量％）、グリシジルメタクリレート２２．５ｇ（全仕込み単量体に対して５．０重量％）を重合開始〜４ｈｒ後まで５．６３ｇ／ｈｒで連続添加とした以外は、実施例１と同様の方法により、接着助剤（ソープフリー塩化ビニル系樹脂ラテックス）を得た（平均粒子径：０．３１μｍ）。
【００５６】
実施例６
表１に示す通り、塩化ビニル単量体４４８．９ｇ（全仕込み単量体に対して９９．７６重量％）、グリシジルメタクリレート１．１ｇ（全仕込み単量体に対して０．２４重量％）を重合開始〜２ｈｒ後まで０．５５ｇ／ｈｒで連続添加とした以外は、実施例１と同様の方法により、接着助剤（ソープフリー塩化ビニル系ラテックス）を得た（平均粒子径：０．７５μｍ）。
【００５７】
実施例７
＜ＲＦ液の調製＞
レゾルシン１６．６ｇ、ホルマリン３７％水溶液１４．７ｇ（乾燥重量５．４ｇ）、水酸化ナトリウム１．３ｇ及び水３３４．４ｇを０．５リットルビーカー中で溶解し、室温（２５℃）で２時間マグネチックスターラーを用い攪拌し縮合させた後、樹脂固形分６．４重量％のＲＦ液３６６.０ｇを得た。
【００５８】
＜ＲＦＬ液の調製＞
固形分にして、ＲＦ２３．３ｇとポリビニルピリジン・スチレン・ブタジエンゴム１００．０ｇになるようにＲＦ液３６６.０ｇ及びポリビニルピリジン・スチレン・ブタジエンゴムラテックス（日本ゼオン社製、ニポール２５１８ＧＬ）２５０.０ｇを１リットルの攪拌機のついたビーカーに入れ、攪拌しながら約２０時間熟成し、固形分濃度２０重量％のＲＦＬ液６１６．０ｇを得た。
【００５９】
＜ＲＦＬ接着剤処理液の調製＞
固形分にして、ＲＦＬ樹脂１００.０重量部と実施例１で調製したソープフリー塩化ビニル系樹脂２０．０重量部になるようにＲＦＬ液２００．０ｇ及び接着助剤（ソープフリー塩化ビニル系ラテックス）１９．１ｇを０．５リットルビーカーに入れ、マグネチックスターラーで攪拌しながら１０分間熟成後、イソシアネート化合物として２．１重量部のバルカボンドＭＤＸ（アクロスケミカル社製）４．３ｇを加え２０分間攪拌した後１００メッシュの金網でろ過し、固形分濃度２２重量％のＲＦＬ接着剤処理液を調製した。
【００６０】
＜ＲＦＬ接着剤処理液での処理（テトロン繊維の調製）＞
テトロン布（敷島カンバス社製、Ｔ−８１）をＲＦＬ接着剤処理液に１０分間浸漬後、１４０℃のギヤーオーブンで乾燥し、引き続いて２４０℃の電熱プレス上で２分間無圧のベーキング処理を行い、ＲＦＬ接着剤処理液による処理繊維とした。
【００６１】
＜ゴム組成物の調製＞
天然ゴムを原料ゴムとし、以下の配合により天然ゴム組成物を１２インチロールで調製した。
【００６２】
天然ゴム                                                １００．０重量部
亜鉛華                                                      ５．０
ステアリン酸                                                ２．０
ＦＥＦカーボンブラック                                    ４５．０
プロセス油                                                  ５．０
Ｎ−オキシジエチレン−２−ベンゾチアジルスルフェンアミド    １．０
硫黄                                                        ２．５
２，２，４−トリメチル−１，２−ジヒドロキノリン重合物      １．０
１，３−ジフェニルグアニジン                                ０．２
＜ゴム組成物−繊維複合体の調製＞
ゴム組成物−繊維複合体は、ＲＦＬ接着剤処理液で処理したテトロン繊維を天然ゴム組成物ではさみ、１５０℃で３０分間プレス加硫して調製した。ゴム組成物−繊維複合体について、初期接着力、耐熱劣化後の接着力及び耐熱屈曲疲労後の接着力を評価した。その結果を表２に示す。表２から明らかなように、得られたゴム組成物−繊維複合体（天然ゴム組成物−テトロン繊維複合体）の初期接着力や耐熱劣化後の接着力及び耐熱屈曲疲労後の接着力が優れていた。
【００６３】
【表２】
2014118470.tif 000003
実施例８〜１２
実施例７と同様にして、表２に示すとおりの実施例２〜６で調製した接着助剤（ソープフリー塩化ビニル系ラテックス）を用いたＲＦＬ接着剤処理液、ゴム組成物−繊維複合体を調製し、初期接着力、耐熱劣化後の接着力及び耐熱屈曲疲労後の接着力を評価した。その結果を表２に示す。表２から明らかなように、得られたゴム組成物−繊維複合体（天然ゴム組成物−テトロン繊維複合体）の初期接着力や耐熱劣化後の接着力及び耐熱屈曲疲労後の接着力が優れていた。
【００６４】
実施例１３
＜ゴム組成物の調製＞
スチレン・ブタジエンゴム（ＳＢＲ）を原料ゴムとし、以下の配合によりＳＢＲ組成物を１２インチロールで調製した。
【００６５】
ＳＢＲ（ＪＳＲ１５０２、ＪＳＲ社製）                    １００．０重量部
亜鉛華                                                      ３．０
ステアリン酸                                                ２．０
ＦＥＦカーボンブラック                                    ８５．０
プロセス油                                                ２０．０
Ｎ−オキシジエチレン−２−ベンゾチアジルスルフェンアミド    １．０
硫黄                                                        １．５
２，２，４−トリメチル−１，２−ジヒドロキノリン重合物      １．０
１，３−ジフェニルグアニジン                                ０．２
＜ゴム組成物−繊維複合体の調製＞
ゴム組成物−繊維複合体は、ＲＦＬ接着剤処理液で処理したテトロン繊維をＳＢＲ組成物ではさみ、１５０℃で３０分間プレス加硫して調製し、初期接着力、耐熱劣化後の接着力及び耐熱屈曲疲労後の接着力を評価した。その結果を表３に示す。表３から明らかなように、得られたゴム組成物−繊維複合体（ＳＢＲ組成物−テトロン繊維複合体）の初期接着力や耐熱劣化後の接着力及び耐熱屈曲疲労後の接着力が優れていた。
【００６６】
【表３】
2014118470.tif 000004
実施例１４
＜ゴム組成物の調製＞
クロロプレンゴム（ＣＲ）を原料ゴムとし、以下の配合によりＣＲ組成物を１２インチロールで調製した。
【００６７】
ＣＲ（Ｒ−１０、東ソー製）                          １００．０重量部
亜鉛華                                                  ５．０
酸化マグネシウム                                        ４．０
ステアリン酸                                            １．５
ＦＥＦカーボンブラック                                ４０．０
ジオクチルアジピン酸ビス（２−エチルヘキシル）          ５．０
オクチル化ジフェニルアミン                              ２．０
Ｎ，Ｎ’−ジフェニル−ｐ−フェニレンジアミン            ０．３５
＜ゴム組成物−繊維複合体の調製＞
ゴム組成物−繊維複合体は、ＲＦＬ接着剤処理液で処理したテトロン繊維をＣＲ組成物ではさみ、１５０℃で３０分間プレス加硫して調製し、初期接着力、耐熱劣化後の接着力及び耐熱屈曲疲労後の接着力を評価した。その結果を表３に示す。表３から明らかなように、得られたゴム組成物−繊維複合体（ＣＲ組成物−テトロン繊維複合体）の初期接着力や耐熱劣化後の接着力及び耐熱屈曲疲労後の接着力が優れていた。
【００６８】
実施例１５
＜ゴム組成物の調製＞
クロロスルホン化ポリエチレンゴム（ＣＳＭ）を原料ゴムとし、以下の配合によりＣＳＭ組成物を１２インチロールで調製した。
【００６９】
ＣＳＭ（エクトス（登録商標）ＥＴ−８０１０、東ソー製）    １００．０重量部
酸化マグネシウム                                          ４．０
ステアリン酸                                              １．５
ＳＲＦカーボンブラック                                  ４０．０
ペンタエリスリトール                                      ３．０
ジペンタメチレンジスルフィド                              ０．２
＜ゴム組成物−繊維複合体の調製＞
ゴム組成物−繊維複合体は、予めイソシアネート化合物であるディスモジュールＲＥ（住友バイエル社製）を酢酸エチルで希釈した５％溶液に浸漬し、１４０℃で乾燥したテトロン繊維を、樹脂固形分にして、ＲＦＬ樹脂１００．０重量部と実施例１で調製したソープフリー塩化ビニル系樹脂２０．０重量部になるようにしたＲＦＬ接着剤処理液で処理したテトロン繊維をＣＳＭ組成物ではさみ、１５０℃で３０分間プレス加硫して調製し、実施例７と同様の方法で評価した。その結果を表３に示す。表３から明らかなように、得られたゴム組成物−繊維複合体（ＣＳＭ組成物−テトロン繊維複合体）の初期接着力や耐熱劣化後の接着力及び耐熱屈曲疲労後の接着力が優れていた。
【００７０】
実施例１６〜１９
＜ＲＦ液の調製＞
レゾルシン１１．０ｇ、ホルマリン３７％水溶液１６．２ｇ（乾燥重量６．０ｇ）、水酸化ナトリウム０．３ｇ及び水２３５．８ｇを０．５リットルビーカー中で溶解し、室温（２５℃）で６時間マグネチックスターラーを用い攪拌し縮合させた後、樹脂固形分６．５重量％のＲＦ液２６６．０ｇを得た。
【００７１】
＜ＲＦＬ液の調製＞
固形分にして、ＲＦ１７．３ｇとポリビニルピリジン・スチレン・ブタジエンゴム１００.０ｇになるようにＲＦ液２６６.０重量部及びポリビニルピリジン・スチレン・ブタジエンゴムラテックス（日本ゼオン社製、ニポール２５１８ＦＳ）２４７．０ｇ及び水７４．０ｇを加え１リットルの攪拌機のついたビーカーに入れ、攪拌しながら約２０時間熟成し、固形分濃度２０重量％のＲＦＬ液５８７．０ｇを得た。
【００７２】
＜ＲＦＬ接着剤処理液の調製＞
固形分にして、ＲＦＬ樹脂１００．０重量部と実施例１で調製したソープフリー塩化ビニル系樹脂２０．０重量部になるようにＲＦＬ液２００．０ｇと接着助剤（ソープフリー塩化ビニル系樹脂ラテックス）１９．１ｇを０．５リットルビーカーに入れ、マグネチックスターラーで攪拌しながら３０分間熟成後、固形分濃度２２重量％のＲＦＬ接着剤処理液を調製した。
【００７３】
＜ＲＦＬ接着剤処理液での処理（ナイロン繊維の調製）＞
ナイロン布（敷島カンバス社製、Ｎ−８５６）をＲＦＬ接着剤処理液に１０分間浸漬後、１４０℃のギヤーオーブンで乾燥し、引き続いて１９０℃の電熱プレス上で２分間無圧のベーキング処理を行い、ＲＦＬ接着剤処理液による処理繊維とした。
【００７４】
＜ゴム組成物−繊維複合体の調製＞
ゴム組成物−繊維複合体は、ＲＦＬ接着剤処理繊維を各々天然ゴム組成物、ＳＢＲ組成物、ＣＲ組成物、ＣＳＭ組成物ではさみ、１５０℃で３０分間プレス加硫して調製し、初期接着力、耐熱劣化後の接着力及び耐熱屈曲疲労後の接着力を評価した。その結果を表４に示す。表４から明らかなように、得られたゴム組成物−繊維複合体（天然ゴム組成物−ナイロン繊維複合体、ＳＢＲ組成物−ナイロン繊維複合体、ＣＲ組成物−ナイロン繊維複合体、ＣＳＭ組成物−ナイロン繊維複合体）の初期接着力や耐熱劣化後の接着力及び耐熱屈曲疲労後の接着力が優れていた。
【００７５】
【表４】
2014118470.tif 000005
実施例２０〜２３
＜ＲＦＬ液の調製＞
固形分にして、ＲＦ２３．３重量部とポリビニルピリジン・スチレン・ブタジエンゴム１００．０重量部になるようにＲＦ液３６６.０ｇ及びポリビニルピリジン・スチレン・ブタジエンゴムラテックス（日本ゼオン社製、ニポール２５１８ＧＬ）２５０.０ｇを１リットルの攪拌機のついたビーカーに入れ、攪拌しながら約２０時間熟成し、固形分濃度２０重量％のＲＦＬ液６１６．０ｇを得た。
【００７６】
＜ＲＦＬ接着剤処理液の調製＞
固形分にして、ＲＦＬ樹脂１００.０重量部と実施例１で調製したソープフリー塩化ビニル系樹脂２０．０重量部になるようにＲＦＬ液２００．０ｇ及び接着助剤（ソープフリー塩化ビニル系樹脂ラテックス）１９．１ｇを０．５リットルビーカーに入れ、マグネチックスターラーで攪拌しながら１０分間熟成後、イソシアネート化合物として２．１重量部のバルカボンドＭＤＸ（アクロスケミカル社製）４．３ｇを加え２０分間攪拌した後１００メッシュの金網でろ過し、固形分濃度２１重量％のＲＦＬ接着剤処理液を調製した。
【００７７】
＜ＲＦＬ接着剤処理液での処理（ガラス繊維の調製）＞
ガラス繊維布（カネボウ社製、ＫＳ４３００ＵＮＴ）をＲＦＬ接着剤処理液に１０分間浸漬後、１４０℃のギヤーオーブンで乾燥し、ＲＦＬ接着剤処理液による処理繊維とした。
【００７８】
＜ゴム組成物−繊維複合体の調製＞
ゴム組成物−繊維複合体は、ＲＦＬ接着剤処理繊維を各々天然ゴム組成物、ＳＢＲ組成物、ＣＲ組成物、ＣＳＭ組成物ではさみ、１５０℃で３０分間プレス加硫して調製し、初期接着力、耐熱劣化後の接着力及び耐熱屈曲疲労後の接着力を評価した。その結果を表５に示す。表５から明らかなように、得られたゴム組成物−繊維複合体（天然ゴム組成物−ガラス繊維複合体、ＳＢＲ組成物−ガラス繊維複合体、ＣＲ組成物−ガラス繊維複合体、ＣＳＭ組成物−ガラス繊維複合体）の初期接着力や耐熱劣化後の接着力及び耐熱屈曲疲労後の接着力が優れていた。
【００７９】
【表５】
2014118470.tif 000006
比較例１
表６に示す通り、５重量％のラウリン酸アンモニウム（アニオン系界面活性剤）水溶液１８０．０ｇを重合開始の９０分後から３６０分後まで、４０ｇ／ｈｒで連続仕込みとし、実施例１の脱イオン水を４２０．０ｇとした以外は、実施例１と同様の方法で、接着助剤（界面活性剤を含む塩化ビニル系樹脂ラテックス）を得た（平均粒子径：０．４０μｍ）。
【００８０】
【表６】
2014118470.tif 000007
比較例２
表６に示す通り、塩化ビニル単量体を４４９．２ｇ全仕込み単量体に対して９９．８２重量％）、グリシジルメタクリレート０．８ｇ（全仕込み単量体に対して０．１８重量％）を重合開始〜２ｈｒ後まで０．４ｇ／ｈｒで連続添加とした以外は、実施例１と同様の方法により、接着助剤（ソープフリー塩化ビニル系樹脂ラテックス）を得た（平均粒子径：０．８７μｍ）。
【００８１】
比較例３
表６に示す通り、塩化ビニル単量体を４１４．０ｇ（全仕込み単量体に対して９２．０重量％）、グリシジルメタクリレート３６．０ｇ（全仕込み単量体に対して８．０重量％）を重合開始〜４ｈｒ後まで９．０ｇ／ｈｒで連続添加しとした以外は、実施例１と同様の方法により、接着助剤（ソープフリー塩化ビニル系樹脂ラテックス）を得た（平均粒子径：０．３２μｍ）。
【００８２】
比較例４
表６に示す通り、塩化ビニル単量体を３６９．０ｇ（全仕込み単量体に対して８２．０重量％）、酢酸ビニル４５．０ｇ（全単量体に対して１０．０重量％）、グリシジルメタクリレート３６．０ｇ（全仕込み単量体に対して８．０重量％）を重合開始〜４ｈｒ後まで９．０ｇ／ｈｒで連続添加した以外は、実施例１と同様の方法により、接着助剤（ソープフリー塩化ビニル系樹脂ラテックス）を得た（平均粒子径：０．３３μｍ）。
【００８３】
比較例５
表６に示す通り、塩化ビニル単量体を４４９．４ｇ全仕込み単量体に対して９９．８５重量％）、グリシジルメタクリレート０．６７ｇ（全仕込み単量体に対して０．１５重量％）を重合開始〜２ｈｒ後まで０．３３ｇ／ｈｒで連続添加とした以外は、実施例１と同様の方法により、接着助剤（ソープフリー塩化ビニル系樹脂ラテックス）を得た（平均粒子径：１．２０μｍ）。
【００８４】
比較例６
固形分にして実施例７と同一組成のＲＦＬ樹脂１００．０重量部に相当するＲＦＬ液２００．０ｇに対し、接着助剤（ソープフリー塩化ビニル系樹脂ラテックス）を入れないで、ＲＦＬ液に対し２．１重量部に相当するバルカボンドＭＤＸ４．３ｇを０．５リットルビーカーに入れ、マグネチックスターラーで２０分間攪拌後、１００メッシュの金網でろ過したＲＦＬ接着剤処理液を調製した。この処理液に対し、テトロン繊維を１０分間浸漬し１４０℃で水分を除去した後、２４０℃で２分間ベーキング処理を行い処理繊維を得た。この処理繊維と天然ゴム組成物を加硫接着し、ゴム組成物−繊維複合体を調製し、初期接着力、耐熱劣化後の接着力及び耐熱屈曲疲労後の接着力を評価した。その結果を表７に示す。表７から明らかなように、接着助剤を含まないＲＦＬ接着剤処理液は、実施例７に比べ、初期接着力や耐熱劣化後の接着力及び耐熱屈曲疲労後の接着力は劣っていた。
【００８５】
【表７】
2014118470.tif 000008
比較例７
固形分にして実施例７と同一組成のＲＦＬ樹脂１００．０重量部とクロロスルホン化ポリエチレンが２０.０重量部になるようにＲＦＬ液及びクロロスルホン化ポリエチレンラテックス（ＣＳＭラテックス）の接着助剤（ＣＳＭ４５００（製鉄化学工業社（株）製）とバルカボンドＭＤＸ２．１重量部を加えたＲＦＬ接着処理液を調製し、テトロン繊維の処理を行い、この処理繊維と天然ゴム組成物を加硫接着し、ゴム組成物−繊維複合体を調製し、初期接着力、耐熱劣化後の接着力及び耐熱屈曲疲労後の接着力を評価した。その結果を表７に示す。表７から明らかなように、ＣＳＭラテックスを接着助剤としたＲＦＬ接着剤処理液は、実施例７に比べ、初期接着力や耐熱劣化後の接着力及び耐熱屈曲疲労後の接着力は劣っていた。
【００８６】
比較例８
固形分にして、実施例７と同一組成のＲＦＬ樹脂１００.０重量部と比較例１の接着助剤（界面活性剤を含む塩化ビニル系樹脂ラテックス）とバルカボンドＭＤＸ２．１重量部を加えたＲＦＬ接着剤処理液を調製し、テトロン繊維の処理を行い、この処理繊維と天然ゴム組成物を加硫接着し、ゴム組成物−繊維複合体を調製し、初期接着力、耐熱劣化後の接着力及び耐熱屈曲疲労後の接着力を評価した。その結果を表８に示す。表８から明らかなように、実施例７に比べ、比較例１を用いたゴム組成物−繊維複合体の初期接着力や耐熱劣化後の接着力及び耐熱屈曲疲労後の接着力は劣っていた。
【００８７】
【表８】
2014118470.tif 000009
比較例９
固形分にして、実施例７と同一組成のＲＦＬ樹脂１００.０重量部と比較例２のソープフリー塩化ビニル系樹脂が２０.０重量部になるようにＲＦＬ液及びグリシジルメタクリレート０．２重量％を含む接着助剤（ソープフリー塩化ビニル系樹脂ラテックス）とバルカボンドＭＤＸ２．１重量部を加えたＲＦＬ接着剤処理液を調製し、テトロン繊維の処理を行い、この処理繊維と天然ゴム組成物を加硫接着し、ゴム組成物−繊維複合体を調製し、初期接着力、耐熱劣化後の接着力及び耐熱屈曲疲労後の接着力を評価した。その結果を表８に示す。表８から明らかなように、実施例７に比べ、比較例２を用いたゴム組成物−繊維複合体の初期接着力や耐熱劣化後の接着力及び耐熱屈曲疲労後の接着力は劣っていた。
【００８８】
比較例１０
固形分にして、実施例７と同一組成のＲＦＬ樹脂１００.０重量部と比較例３のソープフリー塩化ビニル系樹脂が２０.０重量部になるようにＲＦＬ液及びグリシジルメタクリレート１２重量％を含む接着助剤（ソープフリー塩化ビニル系樹脂ラテックス）とバルカボンドＭＤＸ２．１重量部を加えたＲＦＬ接着剤処理液を調製し、テトロン繊維の処理を行い、この処理繊維と天然ゴム組成物を加硫接着し、ゴム組成物−繊維複合体を調製し、初期接着力、耐熱劣化後の接着力及び耐熱屈曲疲労後の接着力を評価した。その結果を表８に示す。表８から明らかなように、実施例７に比べ、比較例３を用いたゴム組成物−繊維複合体の初期接着力は優れたが、耐熱劣化後の接着力及び耐熱屈曲疲労後の接着力は劣っていた。
【００８９】
比較例１１
固形分にして、実施例７と同一組成のＲＦＬ樹脂１００.０重量部と比較例４のソープフリー塩化ビニル系樹脂が２０.０重量部になるようにＲＦＬ液及びグリシジルメタクリレート１２重量％、酢酸ビニル単量体２．０重量部を含む接着助剤（ソープフリー塩化ビニル系樹脂ラテックス）とバルカボンドＭＤＸ２．１重量部を加えたＲＦＬ接着剤処理液を調製し、テトロン繊維の処理を行い、この処理繊維と天然ゴム組成物を加硫接着し、ゴム組成物−繊維複合体を調製し、初期接着力、耐熱劣化後の接着力及び耐熱屈曲疲労後の接着力を評価した。その結果を表８に示す。表８から明らかなように、実施例７に比べ、比較例４を用いたゴム組成物−繊維複合体の初期接着力は優れたが、耐熱劣化後の接着力及び耐熱屈曲疲労後の接着力は劣っていた。
【００９０】
比較例１２
固形分にして、実施例７と同一組成のＲＦＬ樹脂１００.０重量部と比較例５のソープフリー塩化ビニル系樹脂が２０.０重量部になるようにＲＦＬ液及びグリシジルメタクリレート０．１重量％を含む接着助剤（ソープフリー塩化ビニル系樹脂ラテックス）とバルカボンドＭＤＸ２．１重量部を加えたＲＦＬ接着剤処理液を調製し、テトロン繊維の処理を行い、この処理繊維と天然ゴム組成物を加硫接着し、ゴム組成物−繊維複合体を調製し、初期接着力、耐熱劣化後の接着力及び耐熱屈曲疲労後の接着力を評価した。その結果を表８に示す。表８から明らかなように、実施例７に比べ、比較例５を用いたゴム組成物−繊維複合体の初期接着力や耐熱劣化後の接着力及び耐熱屈曲疲労後の接着力は劣っていた。
【００９１】
比較例１３
固形分にして実施例７と同一組成のＲＦＬ樹脂１００重量部に相当するＲＦＬ液にバルカボンドＭＤＸ２．１重量部を加えたＲＦＬ接着剤処理液を調製した。そしてこれを用いテトロン繊維の処理を行い、この処理繊維とＳＢＲ組成物を加硫接着し、ゴム組成物−繊維複合体を調製し、初期接着力、耐熱劣化後の接着力及び耐熱屈曲疲労後の接着力を評価した。その結果を表９に示す。表９から明らかなように、接着助剤を含まないＲＦＬ接着剤処理液は、実施例１３に比べ、初期接着力や耐熱劣化後の接着力及び耐熱屈曲疲労後の接着力は劣っていた。
【００９２】
【表９】
2014118470.tif 000010
比較例１４
ゴムをＳＢＲからＣＲに変更した以外は比較例１３と同様にしてゴム組成物−繊維複合体を調製し、初期接着力、耐熱劣化後の接着力及び耐熱屈曲疲労後の接着力を評価した。その結果を表９に示す。表９から明らかなように、接着助剤を含まないＲＦＬ接着剤処理液は、実施例１４に比べ、初期接着力や耐熱劣化後の接着力及び耐熱屈曲疲労後の接着力は劣っていた。
【００９３】
比較例１５
固形分にして実施例７と同一組成のＲＦＬ樹脂１００．０重量部に相当するＲＦＬ接着剤処理液を調製した。テトロン繊維はディスモジュールＲＥで実施例１５と同じように前処理し、ＣＳＭ組成物−テトロン繊維複合体を調製し、ゴム組成物−繊維複合体を調製し、初期接着力、耐熱劣化後の接着力及び耐熱屈曲疲労後の接着力を評価した。その結果を表９に示す。表９から明らかなように、実施例１５に比べ、ＣＳＭとテトロン繊維からなるゴム組成物−繊維複合体の初期接着力や耐熱劣化後の接着力及び耐熱屈曲疲労後の接着力は劣っていた。
【００９４】
比較例１６
実施例１６〜１９と同一組成のＲＦＬ樹脂１００．０重量部に相当するＲＦＬ接着剤処理液を調製した。そしてこれを用いナイロン繊維の処理を行い、この処理繊維と天然ゴム組成物を加硫接着し、初期接着力、耐熱劣化後の接着力及び耐熱屈曲疲労後の接着力を評価した。その結果を表１０に示す。表１０から明らかなように、実施例１６に比べ、天然ゴムとナイロン繊維からなるゴム組成物−繊維複合体の初期接着力や耐熱劣化後の接着力及び耐熱屈曲疲労後の接着力は劣っていた。
【００９５】
【表１０】
2014118470.tif 000011
比較例１７
ゴムを天然ゴムからＳＢＲに変更した以外は比較例１６と同様にしてゴム組成物−繊維複合体を調製し、初期接着力、耐熱劣化後の接着力及び耐熱屈曲疲労後の接着力を評価した。その結果を表１０に示す。表１０から明らかなように、実施例１７に比べ、ＳＢＲとナイロン繊維からなるゴム組成物−繊維複合体の初期接着力や耐熱劣化後の接着力及び耐熱屈曲疲労後の接着力は劣っていた。
【００９６】
比較例１８
ゴムを天然ゴムからＣＲに変更した以外は比較例１６と同様にしてゴム組成物−繊維複合体を調製し、初期接着力、耐熱劣化後の接着力及び耐熱屈曲疲労後の接着力を評価した。その結果を表１０に示す。表１０から明らかなように、実施例１８に比べ、ＣＲとナイロン繊維からなるゴム組成物−繊維複合体の初期接着力や耐熱劣化後の接着力及び耐熱屈曲疲労後の接着力は劣っていた。
【００９７】
比較例１９
ゴムを天然ゴムからＣＳＭに変更した以外は比較例１６と同様にしてゴム組成物−繊維複合体を調製し、初期接着力、耐熱劣化後の接着力及び耐熱屈曲疲労後の接着力を評価した。その結果を表１０に示す。表１０から明らかなように実施例１９に比べ、ＣＳＭとテトロン繊維からなるゴム組成物−繊維複合体の初期接着力や耐熱劣化後の接着力及び耐熱屈曲疲労後の接着力は劣っていた。
【００９８】
比較例２０
固形分にして、実施例７と同一組成のＲＦＬ樹脂１００．０重量部に相当するＲＦＬ液２００．０ｇに対し、接着助剤（ソープフリー塩化ビニル系樹脂ラテックス）を入れないで、ＲＦＬ液に対し２．１重量部に相当するバルカボンドＭＤＸ４．３ｇを０．５リットルビーカーに入れ、マグネチックスターラーで２０分間攪拌後、１００メッシュの金網でろ過したＲＦＬ接着剤処理液を調製した。この処理液に対し、ガラス繊維を１０分間浸漬し１４０℃で水分を除去した処理繊維を得た。この処理繊維と天然ゴム組成物を加硫接着し、ゴム組成物−繊維複合体を調製し、初期接着力、耐熱劣化後の接着力及び耐熱屈曲疲労後の接着力を評価した。その結果を表１１に示す。表１１から明らかなように、実施例２０に比べ天然ゴムとガラス繊維からなるゴム組成物−繊維複合体の初期接着力や耐熱劣化後の接着力及び耐熱屈曲疲労後の接着力は劣っていた。
【００９９】
【表１１】
2014118470.tif 000012
比較例２１
ゴムを天然ゴムからＳＢＲに変更した以外は比較例２０と同様にしてゴム組成物−繊維複合体を調製し、初期接着力、耐熱劣化後の接着力及び耐熱屈曲疲労後の接着力を評価した。その結果を表１１に示す。表１１から明らかなように、実施例２１に比べ接着助剤（ソープフリー塩化ビニル系樹脂ラテックス）を含有しないＳＢＲとガラス繊維からなるゴム組成物−繊維複合体の初期接着力や耐熱劣化後の接着力及び耐熱屈曲疲労後の接着力は劣っていた。
【０１００】
比較例２２
ゴムを天然ゴムからＣＲに変更した以外は比較例２０と同様にしてゴム組成物−繊維複合体を調製し、初期接着力、耐熱劣化後の接着力及び耐熱屈曲疲労後の接着力を評価した。その結果を表１１に示す。表１１から明らかなように、実施例２２に比べ接着助剤（ソープフリー塩化ビニル系樹脂ラテックス）を含有しないＣＲとガラス繊維からなるゴム組成物−繊維複合体の初期接着力や耐熱劣化後の接着力及び耐熱屈曲疲労後の接着力は劣っていた。
【０１０１】
比較例２３
ゴムを天然ゴムからＣＳＭに変更した以外は比較例２０と同様にしてゴム組成物−繊維複合体を調製し、初期接着力、耐熱劣化後の接着力及び耐熱屈曲疲労後の接着力を評価した。その結果を表１１に示す。表１１から明らかなように、実施例２３に比べ接着助剤（ソープフリー塩化ビニル系樹脂ラテックス）を含有しないＣＳＭとガラス繊維からなるゴム組成物−繊維複合体の初期接着力や耐熱劣化後の接着力及び耐熱屈曲疲労後の接着力は劣っていた。
【産業上の利用可能性】
【０１０２】
本発明のゴム組成物−繊維複合体は、本発明の接着助剤を用いた本発明のＲＦＬ接着剤処理液を用いることにより、ゴム組成物と繊維間の初期接着力や耐熱劣化後の接着力及び耐熱屈曲疲労後の接着力に優れるため、本発明のゴム組成物−繊維複合体の成型体は、自動車用タイヤや自動二輪・自転車用タイヤ、産業車用ソリッドタイヤ等のタイヤ用途、Ｖベルト、歯付ベルト、コンベヤベルト、動力伝達用平ベルト等の自動車用ベルトや工業用ベルト等の各種ベルト、自動車用ゴムホース、工業用ゴムホース類、トラック・バス等空気羽根、自動車用空気羽根、鉄道車両用空気羽根、産業機械用空気羽根等の空気羽根用途、土木建築用シート、ゴム履物の日用品等の広範な用途に使用される。